"絶縁性のキャリア液と、前記キャリア液中に分散され、アクリル系熱可塑性エラストマー及びアクリル系熱可塑性樹脂を含むトナー粒子と、を有する液体現像剤。前記トナー粒子中の前記アクリル系熱可塑性エラストマーの含有率が全結着樹脂中の10質量以上である請求項1に記載の液体現像剤。請求項1又は請求項2に記載の液体現像剤を収納し、静電潜像保持体の表面に形成された静電潜像を前記液体現像剤により現像してトナー像を形成する現像手段を備え、画像形成装置に脱着されるプロセスカートリッジ。静電潜像保持体と、前記静電潜像保持体の表面を帯電する帯電手段と、前記静電潜像保持体の表面に静電潜像を形成する静電潜像形成手段と、請求項1又は請求項2に記載の液体現像剤を収納すると共に、静電潜像保持体の表面に形成された静電潜像を前記液体現像剤により現像してトナー像を形成する現像手段と、前記トナー像を記録媒体に転写する転写手段と、前記記録媒体に前記トナー像を定着する定着手段と、を備える画像形成装置。静電潜像保持体の表面を帯電する帯電工程と、前記静電潜像保持体の表面に静電潜像を形成する静電潜像形成工程と、前記静電潜像保持体の表面に形成された静電潜像を請求項1又は請求項2に記載の液体現像剤により現像してトナー像を形成する現像工程と、前記トナー像を記録媒体に転写する転写工程と、前記記録媒体に前記トナー像を定着する定着工程と、を含む画像形成方法。本発明は、画像を形成した記録媒体を折り曲げたときに折り曲げた部分のトナーの脱落が抑制される耐折曲げ特性に優れた液体現像剤を提供することを目的とする。上記目的を達成するため、以下の発明が提供される。請求項1の発明は、絶縁性のキャリア液と、前記キャリア液中に分散され、アクリル系熱可塑性エラストマー及びアクリル系熱可塑性樹脂を含むトナー粒子と、を有する液体現像剤である。請求項2の発明は、前記トナー粒子中の前記アクリル系熱可塑性エラストマーの含有率が全結着樹脂中の10質量以上である請求項1に記載の液体現像剤である。請求項3の発明は、請求項1又は請求項2に記載の液体現像剤を収納し、静電潜像保持体の表面に形成された静電潜像を前記液体現像剤により現像してトナー像を形成する現像手段を備え、画像形成装置に脱着されるプロセスカートリッジである。請求項4の発明は、静電潜像保持体と、前記静電潜像保持体の表面を帯電する帯電手段と、前記静電潜像保持体の表面に静電潜像を形成する静電潜像形成手段と、請求項1又は請求項2に記載の液体現像剤を収納すると共に、静電潜像保持体の表面に形成された静電潜像を前記液体現像剤により現像してトナー像を形成する現像手段と、前記トナー像を記録媒体に転写する転写手段と、前記記録媒体に前記トナー像を定着する定着手段と、を備える画像形成装置である。請求項5の発明は、静電潜像保持体の表面を帯電する帯電工程と、前記静電潜像保持体の表面に静電潜像を形成する静電潜像形成工程と、前記静電潜像保持体の表面に形成された静電潜像を請求項1又は請求項2に記載の液体現像剤により現像してトナー像を形成する現像工程と、前記トナー像を記録媒体に転写する転写工程と、前記記録媒体に前記トナー像を定着する定着工程と、を含む画像形成方法である。請求項1の発明によれば、液体現像剤に含まれるトナー粒子がアクリル系熱可塑性エラストマーとアクリル系熱可塑性樹脂を含まない場合に比べ、画像を形成した記録媒体を折り曲げたときに折り曲げた部分のトナーの脱落が抑制される耐折曲げ特性に優れた液体現像剤が提供される。請求項2の発明によれば、前記トナーに含まれる全結着樹脂に対する前記アクリル系熱可塑性エラストマーの含有率が10質量未満である場合に比べ、耐折曲げ特性に優れた液体現像剤が提供される。請求項3の発明によれば、アクリル系熱可塑性エラストマーとアクリル系熱可塑性樹脂を含まないトナー粒子が分散された液体現像剤を用いる場合に比べ、耐折り曲げ特性に優れた画像が得られるプロセスカートリッジが提供される。請求項4の発明によれば、アクリル系熱可塑性エラストマーとアクリル系熱可塑性樹脂を含まないトナー粒子が分散された液体現像剤を用いる場合に比べ、耐折り曲げ特性に優れた画像が得られる画像形成装置が提供される。請求項5の発明によれば、アクリル系熱可塑性エラストマーとアクリル系熱可塑性樹脂を含まないトナー粒子が分散された液体現像剤を用いる場合に比べ、耐折り曲げ特性に優れた画像が得られる画像形成方法が提供される。以下、添付の図面を適宜参照しながら、本実施形態について説明する。<液体現像剤>本実施形態に係る液体現像剤は、アクリル系熱可塑性エラストマー及びアクリル系熱可塑性樹脂を含むトナー粒子と、前記トナー粒子を分散させるための絶縁性のキャリア液と、を含む。本実施形態の液体現像剤を用いて紙などの記録媒体に画像を形成すれば、耐折曲げ特性、すなわち、記録媒体を折り曲げたときに折り曲げた部分のトナーの脱落が抑制される画像が得られる。本実施形態に係る液体現像剤を用いることで耐折曲げ特性に優れた画像が得られる理由としては以下のことが考えられる。本実施形態の液体現像剤では、アクリル系熱可塑性エラストマー及びアクリル系熱可塑性樹脂同士の相熔性が高いため、定着時にトナーが溶融した段階でアクリル系熱可塑性エラストマー及びアクリル系熱可塑性樹脂は層分離といった現象を起こすことなく、混ざり合った状態で固化することとなる。アクリル系熱可塑性エラストマーは、一般にトナーに用いられるスチレン系熱可塑性樹脂、アクリル系熱可塑性樹脂、ポリエステル系熱可塑性樹脂と比較して柔軟性に富んでいるため、得られた画像も柔軟性が付与され、耐折曲げ特性が向上すると考えられる。以下、本実施形態に係る液体現像剤の構成成分について、詳細に説明する。トナー粒子本実施形態の液体現像剤に含まれるトナー粒子は、アクリル系熱可塑性エラストマー及びアクリル系熱可塑性樹脂を含んで構成される。-アクリル系熱可塑性エラストマー-本実施形態のトナー粒子に含まれるアクリル系熱可塑性エラストマーは、Tgが100°C以上のメタクリル酸エステルとTgが0°C以下のメタクリル酸エステルもしくはアクリル酸エステルとのブロック共重合体であり、常温では、ゴムの特色を持つが、高温では、熱可塑性プラスチックと同様、軟化する材料である。具体的には、ポリメタクリル酸メチル-ポリアクリル酸nブチル-ポリメタクリル酸メチルブロック共重合体、ポリメタクリル酸メチル-ポリメタクリル酸ドデシル-ポリメタクリル酸メチルブロック共重合体、ポリメタクリル酸メチル-ポリメタクリル酸2エチルヘキシル-ポリメタクリル酸メチルブロック共重合体、ポリメタクリル酸メチル-ポリメタクリル酸ラウリル-ポリメタクリル酸メチルブロック共重合体などのABA型ブロック共重合体が挙げられる。製品としてはクラレ社製のLA2250、LAB550、LA4285以上、商品名などが挙げられる。一般には、重合体ブロックAの数平均分子量が1000~1000000の範囲内であり、重合体ブロックBの数平均分子量が1000~1000000の範囲内であり、ブロック共重合体全体の数平均分子量が3000~3000000の範囲内であることが、得られるブロック共重合体の成形性、取り扱い性、力学的特性、アクリル系樹脂との相容性、微分散性、接着性等の点から好ましい。耐折り曲げ特性を一層向上させる観点から、トナー粒子におけるアクリル系熱可塑性エラストマーの含有率は、全結着樹脂中で10質量以上であることが望ましい。トナー粒子に含まれる全結着樹脂中のアクリル系熱可塑性エラストマーの含有率が10質量以上であれば、耐折り曲げ特性がさらに向上する。ただし、アクリル系熱可塑性エラストマーの含有率が高過ぎると耐引っ掻き特性が低下する傾向があるため、全結着樹脂中のアクリル系熱可塑性エラストマーの含有率は50質量以下であることが望ましい。-アクリル系熱可塑性樹脂-本実施形態のトナー粒子に含まれるアクリル系熱可塑性樹脂としては、メタクリル酸エステル単量体の重合体、または/およびアクリル酸エステル単量体の重合体とを構成単位として含有するビニル系共重合体が挙げられる。以下、メタアクリルとはアクリル又はメタクリルのいずれかまたは両方であることを意味する。上記メタアクリル酸エステル系単量体としては、例えば、メタアクリル酸メチル、メタアクリル酸エチル、メタアクリル酸プロピル、メタアクリル酸n-ブチル、メタアクリル酸イソブチル、メタアクリル酸n-オクチル、メタアクリル酸ドデシル、アクリル酸2-エチルヘキシル、メタアクリル酸ステアリル等のメタアクリル酸のアルキルエステルの他、アクリル酸2-クロルエチル、メタアクリル酸フェニル、α-クロルアクリル酸メチル、メタアクリル酸2-ヒドロキシエチル、メタアクリル酸2-ヒドロキシプロピル、メタアクリル酸2-ヒドロキシブチル、メタアクリル酸グリシジル、メタクリル酸ジメチルアミノエチル、メタクリル酸ジエチルアミノエチル、ビスグリシジルメタクリレート、ポリエチレングリコールジメタクリレート、メタクリロキシエチルホスフェートなどが挙げられる。中でも、メタクリル酸メチル、メタアクリル酸エチル、メタアクリル酸プロピル、メタアクリル酸n-ブチル、メタアクリル酸t-ブチル等が望ましく用いられる。トナー粒子におけるアクリル系熱可塑性樹脂の含有率は、全結着樹脂中で50質量以上95質量以下であることが望ましい。上記メタアクリル酸エステル系単量体以外に、その他のビニル系単量体として、アクリル酸、メタクリル酸、α-エチルアクリル酸、クロトン酸等のアクリル酸及びそのα-又はβ-アルキル誘導体;フマル酸、マレイン酸、シトラコン酸、イタコン酸、等の不飽和ジカルボン酸及びそのモノエステル誘導体又はジエステル誘導体;コハク酸モノメタアクリロイルオキシエチルエステル、メタアクリロニトリル、アクリルアミド等が使用されてもよい。また、スチレン系単量体との共重合体も使用してもよいが、アクリル系熱可塑性エラストマーとの相溶性の観点から、樹脂全体の10質量以内で使用することが望ましい。上記ビニル系重合体の重量平均分子量Mwは、1万以上50万以下が望ましい。上記Mwが1万以上であればトナー用樹脂組成物のスクラッチ性の低下が抑制され、50万以下であれば溶融粘度が高くなり過ぎず、定着面の平滑性が損なわれることが抑制されるため、カラー画像において要望通りの発色性が発現される。また、分子量分布Mw/Mnは2以上20以下が望ましい。Mw/Mnが2以上であれば、高温領域における粘度の低下が抑制され、耐オフセット性が阻害され難く、20以下であれば、定着性の低下が抑制される。上記ビニル系重合体は、GPCで測定される分子量分布において、複数のピークや肩部をもっていてもよい。本実施形態のトナー粒子は、アクリル系熱可塑性エラストマー及びアクリル系熱可塑性樹脂のほか、必要に応じて、他の結着樹脂、着色剤、ワックス、電荷制御剤、シリカ粉末、金属酸化物など他の添加剤を含有していてもよい。これら添加剤は、アクリル系熱可塑性エラストマー及びアクリル系熱可塑性樹脂を含む結着樹脂に混練するなどして内添してもよいし、粒子としてトナーを得たのち混合処理を施すなどして外添してもよい。なお、通常、着色剤を含むが、透明のトナーとする場合は、着色剤を含まなくてもよい。トナー粒子に含まれるアクリル系熱可塑性エラストマー及びアクリル系熱可塑性樹脂以外の結着樹脂としては、公知の結着樹脂が挙げられる。例えば、ポリエステル、ポリエチレン、ポリプロピレン、ポリウレタン、エポキシ樹脂、シリコーン樹脂、ポリアミド、変性ロジン、等が挙げられる。着色剤としては、公知の顔料または染料が用いられる。具体的には、以下に示すイエロー、マゼンタ、シアン、黒の各顔料が用いられる。イエローの顔料としては、縮合アゾ化合物、イソインドリノン化合物、アントラキノン化合物、アゾ金属錯化合物、メチン化合物、アリルアミド化合物に代表される化合物が用いられる。マゼンタの顔料としては、縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物が用いられる。シアンの顔料としては、銅フタロシアニン化合物及びその誘導体、アントラキノン化合物、塩基染料レーキ化合物等が利用される。黒の顔料としては、カーボンブラック、アニリンブラック、アセチレンブラック、鉄黒等が用いられる。ワックスとしては、特に制限はなく、例えば、カルナバワックス、木蝋、米糠蝋等の植物性ワックス;蜜ワックス、昆虫ワックス、鯨ワックス、羊毛ワックスなどの動物性ワックス;モンタンワックス、オゾケライトなどの鉱物性ワックス、エステルを側鎖に有するフィッシャートロプシュワックスFTワックス、特殊脂肪酸エステル、多価アルコールエステル等の合成脂肪酸固体エステルワックス;パラフィンワックス、ポリエチレンワックス、ポリプロピレンワックス、ポリテトラフルオロエチレンワックス、ポリアミドワックス、およびシリコーン化合物等の合成ワックス;などが挙げられる。ワックスは1種のみであってもよいし、2種以上であってもよい。電荷制御剤としては、特に制限はなく、従来公知の電荷制御剤が使用される。例えば、ニグロシン染料、脂肪酸変性ニグロシン染料、カルボキシル基含有脂肪酸変性ニグロシン染料、四級アンモニウム塩、アミン系化合物、アミド系化合物、イミド系化合物、有機金属化合物等の正帯電性電荷制御剤;オキシカルボン酸の金属錯体、アゾ化合物の金属錯体、金属錯塩染料やサリチル酸誘導体等の負帯電性電荷制御剤;などが挙げられる。電荷制御剤は1種のみであってもよいし、2種以上であってもよい。金属酸化物としては、特に制限はなく、例えば、酸化チタン、酸化アルミニウム、酸化マグネシウム、酸化亜鉛、チタン酸ストロンチウム、チタン酸バリウム、チタン酸マグネシウム、チタン酸カルシウム等が挙げられる。金属酸化物は、1種のみであってもよいし、2種以上であってもよい。なお、アクリル系熱可塑性エラストマーとアクリル系熱可塑性樹脂以外の成分は、定着性の観点から、50質量以下であることが望ましい。-トナー粒子の製造方法-本実施形態のトナー粒子を製造する方法は特に限定されず、例えば、粉砕トナー、液中乳化乾燥トナー、もしくは重合トナーの製造方法で製造したトナーをキャリア液中で微粉砕して得られる。例えば、アクリル系熱可塑性エラストマー及びアクリル系熱可塑性樹脂を含む結着樹脂、着色剤、必要に応じて、他の添加剤をヘンシェルミキサー等の混合装置に投入して混合し、この混合物を二軸押出機、バンバリーミキサー、ロールミル、ニーダー等で溶融混練した後、ドラムフレーカー等で冷却し、ハンマーミル等の粉砕機で粗粉砕し、さらにジェットミル等の粉砕機で微粉砕した後、風力分級機等を用いて分級することにより、粉砕トナーが得られる。また、アクリル系熱可塑性エラストマー及びアクリル系熱可塑性樹脂を含む結着樹脂、着色剤、必要に応じて、他の添加剤を酢酸エチル等の溶剤に溶解し、炭酸カルシウムのごとき分散安定剤が添加された水中に乳化/懸濁し、溶剤を除去した後、分散安定剤を除去して得られた粒子を濾過乾燥することによって液中乳化乾燥トナーが得られる。また、結着樹脂を形成する重合性単量体、着色剤、重合開始剤例えば、過酸化ベンゾイル、過酸化ラウロイル、イソプロピルパーオキシカーボネート、クメンハイドロパーオキサイド、2,4-ジクロリルベンゾイルパーオキサイド、メチルエチルケトンパーオキサイド等および他の添加剤などを含有する組成物を水相中に撹拌下で加えて造粒し、重合反応後、粒子を濾過乾燥することによって重合トナーが得られる。トナーを得る際の各材料アクリル系熱可塑性エラストマー及びアクリル系熱可塑性樹脂、着色剤、その他の添加剤などの配合割合は、要求される耐折り曲げ特性、耐引っ掻き特性、低温定着性、色などを考慮して設定すればよい。得られたトナーは、ボールミル、ビーズミル、高圧湿式微粒化装置等の公知の粉砕装置を用いて、キャリアオイル中で微粉砕することにより本実施形態の液体現像剤用トナー粒子が得られる。トナー粒子の体積平均粒径D50vは、0.5μm以上5.0μm以下であることが望ましい。上記範囲内であることで、付着力を高く、現像性の向上が図られる。また、画像の解像性の向上も図られる。トナー粒子の体積平均粒径D50vは、0.8μm以上4.0μm以下であることがより望ましく、1.0μm以上3.0μm以下であることが更に望ましい。トナー粒子の体積平均粒径D50v、数平均粒度分布指標GSDp、体積平均粒度分布指標GSDv等は、レーザー回折/散乱式粒度分布測定装置例えば、LA920堀場製作所社製を用いて測定される。粒度分布を基にして分割された粒度範囲チャネルに対して体積、数をそれぞれ小径側から累積分布を描き、累積16となる粒子径を体積D16v、数D16p、累積50となる粒子径を体積D50v、数D50p、累積84となる粒子径を体積D84v、数D84pと定義する。これらを用いて、体積平均粒度分布指標GSDvはD84v/D16v1/2、数平均粒度分布指標GSDpはD84p/D16p1/2として算出される。[キャリア液]キャリア液は、トナー粒子を分散させるための絶縁性の液体であり、特に制限はないが、例えば、パラフィンオイル等の脂肪族系炭化水素溶媒市販品では、松村石油社製モレスコホワイトMT-30P、モレスコホワイトP40、モレスコホワイトP70、エクソン化学社製アイソパーL、アイソパーMなど、ナフテン系オイル等の炭化水素系溶媒市販品では、エクソン化学社製エクソールD80、エクソールD110、エクソールD130、日本石油化学社製ナフテゾールL、ナフテゾールM、ナフテゾールH、Newナフテゾール160、Newナフテゾール200、Newナフテゾール220、NewナフテゾールMS-20Pなどが挙げられ、それらの中に、トルエン等の芳香族化合物を含有させてもよい。本実施形態の液体現像剤に含まれるキャリア液は、1種のみであってもよいし、2種以上であってもよい。キャリア液を2種以上の混合系として用いる場合は、例えば、パラフィン系溶剤と植物油との混合系や、シリコーン系溶剤と植物油との混合系が挙げられ、パラフィン系溶剤と植物油との混合系であることが望ましい。キャリア液は、各種副資材、例えば、分散剤、乳化剤、界面活性剤、安定化剤、湿潤剤、増粘剤、起泡剤、消泡剤、凝固剤、ゲル化剤、沈降防止剤、帯電制御剤、帯電防止剤、老化防止剤、軟化剤、可塑剤、充填剤、付香剤、粘着防止剤、離型剤等を含んでいてもよい。[液体現像剤の製造方法]本実施形態の液体現像剤は、既述のトナー粒子とキャリア液とを、例えば、ボールミル、サンドミル、アトライター、ビーズミル等の分散機を用いて混合し、粉砕して、トナー粒子をキャリア液中に分散することにより得られる。なお、トナー粒子のキャリア液中への分散は分散機に限られず、ミキサーのごとく、特殊な攪拌羽根を高速で回転させ分散してもよいし、ホモジナイザーとして知られるローターステーターの剪断力で分散してもよいし、超音波によって分散してもよい。キャリア液中のトナー粒子の濃度は、現像剤の粘度を適性にコントロールし、現像機内の現像液循環をスムーズにするという観点から、0.5質量以上40質量以下の範囲とすることが望ましく、1質量以上30質量以下の範囲とすることがより望ましい。その後、得られた分散液を、例えば孔径100μmの膜フィルターを用いて濾過し、ゴミ及び粗大粒子を除去してもよい。<プロセスカートリッジ、画像形成装置>本実施形態の画像形成装置は、静電潜像保持体以下、感光体という場合があると、前記静電潜像保持体の表面を帯電する帯電手段と、前記静電潜像保持体の表面に静電潜像を形成する静電潜像形成手段と、上記本実施形態に係る液体現像剤を収納すると共に、静電潜像保持体の表面に形成された静電潜像を前記液体現像剤により現像してトナー像を形成する現像手段と、前記トナー像を記録媒体に転写する転写手段と、前記記録媒体に前記トナー像を定着する定着手段と、を備える。上記画像形成装置において、例えば前記現像手段を含む部分が、画像形成装置本体に対して脱着するカートリッジ構造プロセスカートリッジであってもよく、前記プロセスカートリッジとしては、既述の液体現像剤を収納し、潜像保持体上に形成された静電潜像を液体現像剤により現像してトナー像を形成する現像手段を備え、画像形成装置に着脱されるプロセスカートリッジが好適に用いられる。以下、本実施形態における、液体現像剤を用いた画像形成装置を、図面を参照しつつ説明する。図1は、本実施形態の画像形成装置の一例を示す概略構成図である。画像形成装置100は、感光体静電潜像保持体10、帯電装置帯電手段20、露光装置静電潜像形成手段12、現像装置現像手段14、中間転写体転写手段16、クリーナ18、転写定着ローラ転写手段28を含んで構成される。感光体10は円柱形状を有し、前記感光体10の外周に、帯電装置20、露光装置12、現像装置14、中間転写体16、及び、クリーナ18が順次に設けられている。以下、この画像形成装置100の動作について簡単に説明する。帯電装置20が感光体10の表面を予め定められた電位に帯電させ、帯電された表面を画像信号に基づき、露光装置12が、例えばレーザ光線によって露光して静電潜像を形成する。現像装置14は、現像ローラ14aと現像剤収納容器14bとを含んで構成される。現像ローラ14aは、現像剤収納容器14bに収納される液体現像剤24に一部が浸るようにして設けられる。液体現像剤24は、絶縁性のキャリア液と、アクリル系熱可塑性エラストマー及びアクリル系熱可塑性樹脂を含むトナー粒子を有する。液体現像剤24中では、トナー粒子は分散されているが、例えば液体現像剤24を、さらに現像剤収納容器14b内に設けられる撹拌部材によって撹拌し続けることで、液体現像剤24中のトナー粒子の濃度の位置ばらつきは低減される。これにより図の矢印A方向に回転する現像ローラ14aには、トナー粒子の濃度バラツキが低減された液体現像剤24が供給される。現像ローラ14aに供給された液体現像剤24は、規制部材によって一定の供給量に制限された状態で感光体10に搬送され、現像ローラ14aと感光体10とが近接あるいは接触する位置で静電潜像に供給される。これによって静電潜像は顕像化されてトナー像26となる。現像されたトナー像26は、図の矢印B方向に回転する感光体10に搬送され、用紙記録媒体30に転写されるが、本実施形態では、用紙30に転写する前に、感光体10からのトナー像の剥離効率を含めた記録媒体への転写効率を向上させ、さらに記録媒体への転写と同時に定着を行うため、一旦中間転写体16にトナー像を転写する。このとき、感光体10及び中間転写体16間に周速差を設けてもよい。次いで、中間転写体16により矢印C方向に搬送されたトナー像は、転写定着ローラ28との接触位置において用紙30に転写されると共に定着される。転写定着ローラ28は、中間転写体16とともに用紙30を挟み、中間転写体16上のトナー像を用紙30に密着させる。これによって用紙30にトナー像を転写し、用紙上にトナー像が定着され、定着画像29となる。トナー像の定着は、転写定着ローラ28に発熱体を設けて加圧及び加熱により行うことが望ましい。定着温度は、通常、120°C以上200°C以下である。中間転写体16が図1に示すようにローラ形状であれば、転写定着ローラ28とローラ対を構成するため、中間転写体16、転写定着ローラ28が各々定着装置における定着ローラ、押圧ローラに準じた構成となって定着機能を発揮する。すなわち、用紙30が前記ニップを通過する際、トナー像が転写されると共に転写定着ローラ28により中間転写体16に対して加熱及び押圧される。これにより、トナー像を構成するトナー粒子中の結着樹脂が軟化すると共に、トナー像が用紙30の繊維中に浸潤して、用紙30に定着画像29が形成される。本実施形態では用紙30への転写と同時に定着を行っているが、転写工程と定着工程とを別々として、転写を行った後に定着を行ってもよい。この場合には、感光体10からトナー像を転写する転写ローラが、中間転写体16に準じた機能を有することとなる。一方、中間転写体16にトナー像26を転写した感光体10では、転写残トナー粒子クリーナ18との接触位置まで運ばれ、クリーナ18によって回収される。なお、転写効率が100に近く、残留トナーが問題とならない場合は、クリーナ18は設ける必要がない。画像形成装置100は、さらに、転写後かつ次の帯電までに感光体10の表面を除電する除電装置図示せずを備えていてもよい。画像形成装置100に備えられる帯電装置20、露光装置12、現像装置14、中間転写体16、転写定着ローラ28、及び、クリーナ18は、すべて感光体10の回転速度と同期をとって動作されている。このような構成の画像形成装置100を用いて紙などの記録媒体30に画像を形成することで、耐折り曲げ特性が高い画像が得られる。以下、実施例を挙げてさらに具体的に説明するが、下記の実施例は、本発明を制限するものではない。なお、文中、部及びは、特に断りのない限りそれぞれ質量部及び質量を表す。-実施例1-<現像剤の作製>アクリル系熱可塑性樹脂藤倉化成製品:アクリベースMH-105-160質量部にシアン顔料C.I.ピグメントブルー15:3クラリアント株製40質量部を加え、加圧ニーダーで混練した。この混練物を粗粉砕して、シアン顔料マスターバッチを作製した。次に以下の組成の混合物をボールミルで24時間溶解分散した。上記シアン顔料マスターバッチ:25質量部アクリル系熱可塑性樹脂藤倉化成製品:アクリベースMM-428:60質量部メタアクリル系熱可塑性エラストマークラレ製品:LAポリマー4285MMAnBAMMAブロック共重合体:10質量部メタアクリル系熱可塑性エラストマークラレ製品:LAポリマー2250MMAnBAMMAブロック共重合体:5質量部酢酸エチル:200質量部一方、塩化ナトリウム和光純薬株製20部をイオン交換水135部に溶解させた水溶液に、分散安定剤として炭酸酸カルシウム丸尾カルシウム株製、ルミナス20部を加え、ボールミルで24時間分散して分散媒体とした。この分散媒体170部に前記混合物100部を投入して、乳化装置エスエムテー社製IKA社製、HIGH-FLEXHOMOGENIZERウルトラタラックスT-25にて8000rpm24000rpmで1分間乳化し、懸濁液を得た。撹伴機、温度計、冷却管及び窒素導入管を備えたセパラブルフラスコに、上記懸濁液を入れ、窒素導入管より窒素を導入しながら、60°Cで3時間撹拌し、酢酸エチルを除去した。その後冷却し、反応液に10塩酸水溶液を加えて炭酸カルシウムを分解した後、遠心分離によって固液分離を行った。得られた粒子を1Lのイオン交換水で3回繰り返して洗浄を行った後、得られた粒子を40°Cで真空乾燥した。乾燥したシアン粒子35質量部に、揮発性のパラフィンオイルエクソン社製アイソパーL103質量部、ソルスパース1.5質量部の混合物をボールミルで微粉砕して平均粒径1.2μmの液体現像剤1を得た。-実施例2-<現像剤の作製>アクリル系熱可塑性樹脂藤倉化成製品:アクリベースMH-101-560質量部にシアン顔料C.I.ピグメントブルー15:3クラリアント株製40質量部を加え、加圧ニーダーで混練した。この混練物を粗粉砕して、シアン顔料マスターバッチを作製した。次に以下の組成の混合物を再度加圧ニーダーで混練した。上記シアン顔料マスターバッチ:25質量部アクリル系熱可塑性樹脂藤倉化成製品:アクリベースMM-2002-1:45質量部アクリル系熱可塑性エラストマークラレ製品:LAポリマー4285MMAnBAMMAブロック共重合体:20質量部アクリル系熱可塑性エラストマークラレ製品:LAポリマー2250MMAnBAMMAブロック共重合体:10質量部混練物をジェットミルで粉砕し平均粒径10μmのシアン粒子を得た。このシアン粒子35質量部に、難揮発性のパラフィンオイル松村石油株製モレスコホワイトP40103質量部、ソルスパース1.5質量部の混合物をボールミルで微粉砕して平均粒径1.1μmの液体現像剤2を得た。-実施例3-実施例2におけるアクリル系熱可塑性樹脂:45質量部を68質量部に、アクリル系熱可塑性エラストマークラレ製品:LAポリマー4285MMAnBAMMAブロック共重合体:20質量部を7質量部に、さらにアクリル系熱可塑性エラストマークラレ製品:LAポリマー2250MMAnBAMMAブロック共重合体:10質量部を0質量部に変更した他は同様にして、液体現像剤3を得た。キャリア液体中のトナー粒子の体積平均粒径は0.9μmであった。-実施例4-実施例3におけるアクリル系熱可塑性樹脂藤倉化成製品:アクリベースMH-101-568重量部を三菱レイヨン社製、ダイヤナールMB2660重量平均分子量=65000、Tg=52°C、酸価=3mgKOH/g25重量部、アクリル系熱可塑性エラストマークラレ製品:LAポリマー4285MMAnBAMMAブロック共重合体7質量部を50質量部に変更した他は同様にして、液体現像剤4を得た。キャリア液体中のトナー粒子の体積平均粒径は1.0μmであった。-比較例1-実施例2におけるアクリル系熱可塑性エラストマークラレ製品:LAポリマー4285および:LAポリマー225030質量部をアクリル系熱可塑性樹脂藤倉化成製品:アクリベースMM-428に置き換えた他は同様にして、液体現像剤101を得た。キャリア液体中のトナー粒子の体積平均粒径は1.4μmであった。-比較例2-実施例2におけるアクリル系熱可塑性エラストマークラレ製品:LAポリマー4285及びLAポリマー2250をスチレン系熱可塑性エラストマーの旭化成製品:アサプレンT439スチレンブタジエンブロック共重合体に変更した他は同様にして、液体現像剤102を得た。キャリア液体中のトナー粒子の体積平均粒径は0.9μmであった。-比較例3-実施例2におけるアクリル系熱可塑性樹脂藤倉化成製品:アクリベースMH-101-5及びアクリベースMM-2002-1をスチレン系熱可塑性樹脂藤倉化成社製、FSR053、重量平均分子量=320000、Tg=59°C、酸価=10mgKOH/gに変更した他は同様にして、液体現像剤103を得た。キャリア液体中のトナー粒子の体積平均粒径は1.6μmであった。<評価>-定着性MFT評価-調製した各液体現像剤を、2.5になるように同じオイルモレスコホワイトP-40で希釈し、ディスポセルポリスチレン性に入れた。この中に1mmの間隙で対向させた二枚の透明電極を浸漬し、300Vの電圧を30秒間印加した。電極を引き上げ、プラス電極上に堆積させたトナーを富士ゼロックス社製Jコート紙に転写した。堆積したトナーの載り量を測定すると2g/m2であった。転写画像は、外部定着器を用い、Nip6mm下、定着速度500mm/secにて定着した。定着評価においては、最低定着温度の評価を行うため、その定着器の定着温度が可変となるように改造し、定着ロールの定着温度を、100°Cから5°Cおきに高め、画像を定着させた。画像が形成された用紙の、定着トナー像のソリッド部のほぼ中央に、内側に折り目を入れ、定着トナー像が破壊された部分をティッシュペーパーで拭い取り、白抜けした線幅を測定し、白抜けした線幅が0.5mm以下となる温度を最低定着温度MFTとした。結果を表1に示す。なお、今回の評価においては、MFTは130°C以下で良好であると評価される。-耐折り曲げ特性-耐折り曲げ特性は、画像を内側にして用紙を折り曲げ、折り曲げた部分を軽く拭きとった後の画像の破壊具合から評価した。以下の基準で評価した。◎:軽微で不連続な画像の剥がれがある。○:不連続な破損がある。×:連続した破損がある。結果を表1に示す。-耐引っ掻き特性-耐引っ掻き特性は、ライナックス社製ひっかき試験器の加圧力0.5kgを用いて評価した。評価基準は以下の通りである。◎:濃度低下はあるが画像は残っている。○:下地が残り一部分が剥がれている。×:画像の大部分が剥がれている。結果を表1に示す。"